(57)【要約】【課題】  使用後に土中や堆肥中に埋めると、生分解し自然界に存在する物質に変換し、環境に悪影響を与えない。【解決手段】 生分解性樹脂基布１００重量部に対して、脂肪族環式ホスホン酸エステル、縮合リン酸エステル系化合物から選ばれた少なくとも１種類を含む水溶液又は及び乳化液で処理し、該液の固形分１〜２０重量部を含浸付着して、加熱処理した生分解性樹脂難燃化基布１００重量部に対して、被覆ポリリン酸アンモニウム、縮合リン酸エステル系化合物から選ばれた少なくとも１種類２０〜１００重量部、防菌・防黴剤０．５〜３重量部、耐候剤０．５〜２重量部を添加した生分解性樹脂エマルジョンの固形分１０〜７０重量部となるように浸漬付着して表面を被覆し、加熱乾燥した防菌・防黴剤を有する生分解性建設工事用シートである。【選択図】        なし【特許請求の範囲】
【請求項１】
生分解性樹脂基布１００重量部に対して、脂肪族環式ホスホン酸エステル、縮合リン酸エステル系化合物から選ばれた少なくとも１種類を含む水溶液又は及び乳化液で処理し、該液の固形分１〜２０重量部を含浸付着して、加熱処理した生分解性樹脂難燃化基布１００重量部に対して、被覆ポリリン酸アンモニウム、縮合リン酸エステル系化合物から選ばれた少なくとも１種類２０〜１００重量部、防菌・防黴剤０．５〜３重量部、耐候剤０．５〜２重量部を添加した生分解性樹脂エマルジョンの固形分１０〜７０重量部となるように浸漬付着して表面を被覆し、加熱乾燥した防菌・防黴剤を有する生分解性建設工事用シート。
【請求項２】
生分解性樹脂基布の樹脂はポリ乳酸樹脂である、請求項１に記載された防菌・防黴剤を有する生分解性建設工事用シート。
【請求項３】
生分解性樹脂基布の樹脂は変性ポリエチレンテレタフレート系樹脂である、請求項１に記載された防菌・防黴剤を有する生分解性建設工事用シート。
【請求項４】
生分解性樹脂基布の繊維の強度は２．６ｃＮ／ｄｔｅｘ以上である、請求項１ないし３項のいずれか１項に記載された防菌・防黴剤を有する生分解性建設工事用シート。
【請求項５】
生分解性樹脂エマルジョンは、ポリ乳酸樹脂である、請求項１ないし４項のいずれか１項に記載された生分解性建設工事用シート。
【請求項６】
生分解性樹脂エマルジョンはポリブチレンサクシネート樹脂、ポリブチレンサクシネートアジペート樹脂である、請求項１ないし４項のいずれか１項に記載された防菌・防黴剤を有する生分解性建設工事用シート。
【請求項７】
縮合リン酸エステル系化合物はレゾルシノールジフェニルホスフェートが主化合物である、請求項１ないし６項のいずれか１項に記載された防菌・防黴剤を有する生分解性建設工事用シート。
【請求項８】
被覆ポリリン酸アンモニウムは表面コートされた平均粒径３０μｍ以下の被覆ポリリン酸アンモニウムである、請求項１ないし７項のいずれか１項に記載された防菌・防黴剤を有する生分解性建設工事用シート。
【請求項９】
防菌・防黴剤は、多環式含窒素化合物である、請求項１ないし８項のいずれか１項に記載された防菌・防黴剤を有する生分解性建設工事用シート。
【請求項１０】
耐候剤は、紫外線吸収剤、耐光安定剤、酸化防止剤から選ばれた少なくとも１種類を含む、請求項１ないし９項のいずれか１項に記載された防菌・防黴剤を有する生分解性建設工事用シート。
【請求項１１】
シートは「ＪＩＳ  Ｌ  １０９１」のＡ−１法区分３、Ａ−２法区分３、Ｄ法区分２の難燃性を有する、請求項１ないし１０項のいずれか１項に記載された防菌・防黴剤を有する生分解性建設工事用シート。
【請求項１２】
シートがメッシュシートである、請求項１ないし１１項のいずれか１項に記載された防菌・防黴剤を有する生分解性建設工事用シート。
【請求項１３】
生分解性基布は生分解性織物、生分解性編物、生分解性不織布である、請求項１ないし１２項のいずれか１項に記載された防菌・防黴剤を有する生分解性建設工事用シート。
【請求項１４】
生分解性樹脂基布１００重量部に対して脂肪族環式ホスホン酸エステル、縮合リン酸エステル系化合物から選ばれた少なくとも１週類を含む水溶液又は及び乳化液で処理し、該液の固形分１〜２０重量部を含浸付着して、加熱処理した生分解性樹脂難燃化基布１００重量部に対して、被覆ポリリン酸アンモニウム、縮合リン酸エステル系化合物から選ばれた少なくとも１種類２０〜１００重量部、防菌・防黴剤０．３〜３重量部、耐候剤０．５〜２重量部を添加した生分解性樹脂エマルジョンの固形分１０〜７０重量部となるように浸漬付着して表面を被覆し、ついで加熱乾燥することを特徴とする防菌・防黴剤を有する生分解性建設工事用シート。
【発明の詳細な説明】
【技術分野】
【０００１】
本発明は建設工事現場において、環境保全、危険防止及び火災防止のために展張したり被覆して使用される機械的特性に優れ、難燃性で防菌・防黴剤があり生分解性を有する生分解性建築工事シート及びその製造方法に関する。
【背景技術】
【０００２】
従来の建設工事用シート、メッシュシートは石油からのプラスチックであるポリエステル繊維やポリアミド繊維等の合成繊維から織編された繊維基布に塩化ビニル樹脂をコーティングしたものが使用されている。塩化ビニル樹脂でコーティングされたシート、メッシュシートは廃棄時に燃焼工程を通すとハロゲン系の物質が熱分解しダイオキシン等の発生、又は塩酸が発して焼却炉を傷める等の問題が生じる。また使用後に埋設した場合、ハロゲン系の物質は分解せず土壌に残留して土壌を汚染する。更に樹脂に含有されている環境ホルモンである可塑剤がブリードして土壌を汚染することになるという問題がある。
【特許文献１】特公昭５２−４１７８６号公報
【発明の開示】
【発明が解決しようとする課題】
【０００３】
本発明は、このような現状に鑑みてなされたものであり、地球環境浄化という世界的ニーズに対応したもので、使用後に土中や堆肥中に埋設すると生分解し、自然界に存在する物質に変換する特別の性能を有し、しかも優れた難燃性を有し、防菌・防黴性を有する建築工事用シートを提供するものである。
【課題を解決するための手段】
【０００４】
本発明は、
「１．  生分解性樹脂基布１００重量部に対して、脂肪族環式ホスホン酸エステル、縮合リン酸エステル系化合物から選ばれた少なくとも１種類を含む水溶液又は及び乳化液で処理し、該液の固形分１〜２０重量部を含浸付着して、加熱処理した生分解性樹脂難燃化基布１００重量部に対して、被覆ポリリン酸アンモニウム、縮合リン酸エステル系化合物から選ばれた少なくとも１種類２０〜１００重量部、防菌・防黴剤０．５〜３重量部、耐候剤０．５〜２重量部を添加した生分解性樹脂エマルジョンの固形分１０〜７０重量部となるように浸漬付着して表面を被覆し、ついで加熱乾燥することを特徴とする防菌・防黴剤を有する生分解性建設工事用シート。
２．  生分解性樹脂基布の樹脂はポリ乳酸樹脂である、１項に記載された防菌・防黴剤を有する生分解性建設工事用シート。
３．  生分解性樹脂基布の樹脂は変性ポリエチレンテレタフレート系樹脂である、１項に記載された防菌・防黴剤を有する生分解性建設工事用シート。
４．  生分解性樹脂基布の繊維の強度は２．６ｃＮ／ｄｔｅｘ以上である、１項ないし３項のいずれか１項に記載された防菌・防黴剤を有する生分解性建設工事用シート。
５．  生分解性樹脂エマルジョンは、ポリ乳酸樹脂である、１項ないし４項のいずれか１項に記載された生分解性建設工事用シート。
６．  生分解性樹脂エマルジョンはポリブチレンサクシネート樹脂、ポリブチレンサクシネートアジペート樹脂である、１項ないし４項のいずれか１項に記載された防菌・防黴剤を有する生分解性建設工事用シート。
７．  縮合リン酸エステル系化合物はレゾルシノールジフェニルホスフェートが主化合物である、請求項１ないし６項のいずれか１項に記載された防菌・防黴剤を有する生分解性建設工事用シート。
８．  被覆ポリリン酸アンモニウムは表面コートされた平均粒径３０μｍ以下の被覆ポリリン酸アンモニウムである、１項ないし７項のいずれか１項に記載された防菌・防黴剤を有する生分解性建設工事用シート。
９．  防菌・防黴剤は、多環式含窒素化合物である、１項ないし８項のいずれか１項に記載された防菌・防黴剤を有する生分解性建設工事用シート。
１０．  耐候剤は、紫外線吸収剤、耐光安定剤、酸化防止剤から選ばれた少なくとも１種類を含む、１項ないし９項のいずれか１項に記載された防菌・防黴剤を有する生分解性建設工事用シート。
１１．  シートは「ＪＩＳ  Ｌ  １０９１」のＡ−１法区分３、Ａ−２法区分３、Ｄ法区分２の難燃性を有する、１項ないし１０項のいずれか１項に記載された防菌・防黴剤を有する生分解性建設工事用シート。
１２．  シートがメッシュシートである、１項ないし１１項のいずれか１項に記載された防菌・防黴剤を有する生分解性建設工事用シート。
１３．  生分解性基布は生分解性織物、生分解性編物、生分解性不織布である、１項ないし１２項のいずれか１項に記載された防菌・防黴剤を有する生分解性建設工事用シート。
１４．  生分解性樹脂基布１００重量部に対して脂肪族環式ホスホン酸エステル、縮合リン酸エステル系化合物から選ばれた少なくとも１週類を含む水溶液又は及び乳化液で処理し、該液の固形分１〜２０重量部を含浸付着して、加熱処理した生分解性樹脂難燃化基布１００重量部に対して、被覆ポリリン酸アンモニウム、縮合リン酸エステル系化合物から選ばれた少なくとも１種類２０〜１００重量部、防菌・防黴剤０．３〜３重量部、耐候剤０．５〜２重量部を添加した生分解性樹脂エマルジョンの固形分１０〜７０重量部となるように浸漬付着して表面を被覆し、ついで加熱乾燥することを特徴とする防菌・防黴剤を有する生分解性建設工事用シート。」
に関する。
【発明の効果】
【０００５】
本発明は使用後、土中や堆肥中に埋設することにより生分解し、自然界に存在する物質に変換し、環境を汚染することがなく、しかも優れた難燃化を示す効果を奏する。防菌・防黴剤を有するので、保存中及び使用中に黴が発生しないので、変色、変質を防ぐことができる。
【発明を実施するための最良の形態】
【０００６】
以下、本発明をその実施の形態をあげて詳細に説明する。
本発明の生分解性樹脂基布として使用する生分解性樹脂は特に限定しないが、脂肪族ポリエステル系樹脂が好ましい。具体的には乳酸、グリコール酸、乳酸ヒドロキシブチルカルボン酸等のヒドロキシアルキルカルボン酸、グリコリド、ラクチド、ブチロラクトン、カプロラクトン等の脂肪族ラクトン、エチレングリコール、ブタンジオール等の脂肪族ジオール、コハク酸、アジピン酸等の脂肪族ジカルボン酸等の重合原料を含有した樹脂が挙げられる。これらの中で耐熱性、機械的特性等から光学異性体を有するポリ乳酸同士の組み合わせたポリ乳酸系樹脂が特に好ましい。ポリ乳酸樹脂としては Nature works(Cargill Dow Polymers LLC) テラマック（ユニチカ株式会社登録商標）、レイシア（三井化学株式会社登録商標）が挙げられる。更にテレフタル酸、エチレングリコール、ジエチレングリコールをベース原料とした高融点、高結晶化の変性ポリエチレンテレタフレ
ートでＴｇ７５℃以下で加水分解性の生分解性樹脂が好ましい。例としてはバイオマックス（デュポン株式会社登録商標）が挙げられる。
本発明の生分解性樹脂エマルジョンとしては特に限定しないが、脂肪族ポリエステル樹脂が好ましい。その中でポリ乳酸樹脂は耐水性がよく特に好ましい。例としてランディＰＬ−１０００（ミヨシ油脂株式会社登録商標：固形分４５％）、プラセマ  Ｌ１１０（第一工業製薬株式会社登録商標：固形分５０％）が挙げられる。ガラス転移点が−３０℃以下で柔軟な性質があるポリブチレンサクシネート（ＰＢＳ）樹脂、ポリブチレンサクシネートアジペート（ＰＢＳＡ）樹脂が好ましい。例としてはビオノーレＥＭ３０１、ビオノーレ  ＥＭ９０１、ビオノーレ  ＥＭ５３０（昭和高分子株式会社登録商標：固形分５０％）が挙げられる。製品の耐水性、柔軟性からポリ乳酸樹脂とＰＢＳ、ＰＢＳＡと混合して使用するのがより好ましい。更に生分解性樹脂を紙、フィルム、織編物にコートする場合、溶剤に溶解した生分解性樹脂溶液を使用すると基材との接着強力が向上するので好ましい。
例として、ランディ  ＥＡ−１００（ミヨシ油脂株式会社登録商標：固形分３０％）が挙げられる。
【０００７】
更に基布と生分解性樹脂エマルジョンを加熱乾燥した固形分との密着性を向上するために硬化剤を添加する。
例として、ＫＢＸ−０５０１（昭和高分子株式会社登録商標：固形分１００％）が挙げられる。ＫＢＸ−０５０１を使用する場合水溶液として生分解性樹脂エマルジョンの固形分１００重量部に対して、固形分１．０〜３．０重量部配合する。１．０重量部以下では密着性向上効果が小さい。３．０重量部以上にしても密着性向上の効果がこれ以上大きくならない。
【０００８】
本発明で用いる難燃剤は脂肪族環式ホスホン酸エステルである。脂肪族環式ホスホン酸エステルの例として、Ｋ−１９Ａ（明成化学工業株式会社登録商標）が挙げられる。
本発明で用いる縮合リン酸エステル系化合物はレゾルシノールジフェニルホスフェートが主成分で４０〜６０重量％、リン酸トリフェニル１〜５重量％、ブチルセロソルブ５〜１０重量％を含有する。その他に界面活性剤を含有する。
例として、ホスコン  ＦＲ−ＳＥＫ（明成化学工業株式会社登録商標）が挙げられる。
これ等の化学物質は、１種類のみでなく複数種類添加してもよい。脂肪族環式ホスホン酸エステル  Ｋ−１９Ａの溶媒は水である。Ｋ−１９Ａは水溶液又は該水溶液にアルギン酸ソーダ、カルボキシメチルセルロース等の水溶性糊剤を添加した水溶液として使用してもよい。
レゾルシノールジフェニルホスフェートが主成分である、ホスコン  ＦＲ−ＳＥＫは水中に乳化分散させた乳化組成物であるので、溶媒は水である。したがって、ＦＲ−ＳＥＫは水乳化分散液として使用する。Ｋ−１９ＡとＦＲ−ＳＥＫを混合して使用する場合は水を溶媒として使用する。
生分解性樹脂基布１００重量部に対して脂肪族環式ホスホン酸エステル、縮合リン酸エステル系化合物少なくとも１種類を水溶液又は乳化液として配合した難燃剤固形分の含浸する重量は１〜２０重量部存在することが必要である。好ましくは１〜１５重量部、より好ましくは３〜１０重量部である。１重量部以下では難燃効果が小さく、２０重量部以上では難燃性促進の効果が小さくなり、分散液樹脂エマルジョン固形分との密着性が低下し、耐摩耗性が悪くなる欠点を生じるので好ましくない。
【０００９】
本発明で用いる被覆ポリリン酸アンモニウムは、有機物又は無機物で表面を被覆したポリリン酸アンモニウムである。表面を被覆したものは耐水性がよいので好ましい。被覆ポリリン酸アンモニウムの例として、ＴＥＲＲＡＪＵ  Ｃ６０（チッソ株式会社登録商標、平均粒径７．５μｍ）、ＴＥＲＲＡＪＵ  Ｃ７０（チッソ株式会社登録商標、平均粒径２０μｍ）、ＴＥＲＲＡＪＵ  Ｃ８０（チッソ株式会社登録商標、平均粒径２０μｍ）、
ホスタフラム  ＡＰ４６２（クラリアントジャパン株式会社登録商標、平均粒径２０μｍ）が挙げられる。
被覆ポリリン酸アンモニウムを生分解性樹脂エマルジョンに配合混合する場合、均一分散されるためには、平均粒径が小さいものはよい。平均粒径は５〜３０μｍ、好ましくは５〜２０μｍ、より好ましくは５〜１０μｍである。
【００１０】
本発明において生分解性樹脂難燃化基布１００重量部に対して難燃剤として被覆ポリリン酸アンモニウム、縮合リン酸エステル系化合物から選ばれた少なくとも１種類２０〜１００重量部、防菌・防黴剤０．５〜３重量部、耐候剤０．５〜２重量部を添加した生分解性樹脂エマルジョンの固形分１０〜７０重量部存在する必要がある。添加する難燃剤の量が２０重量部以下で、難燃性が悪くなり好ましくない。１００重量部以上加えても難燃効果が向上しなくなり、生分解性樹脂難燃化基布と生分解性樹脂との密着性が悪くなり、そのため耐磨耗性が悪くなり樹脂剥離などの問題が生ずるので好ましくない。
被覆ポリリン酸アンモニウムと縮合リン酸アンモニウムと併用すると防炎性か、それらを単独使用した場合の効果を足した相加効果よりはるかに大きい相乗効果が奏されるので好ましい。
生分解性樹脂難燃化基布１００重量部に対して、該生分解性樹脂エマルジョン固形分１０〜７０重量部存在する必要がある。１０重量部以下では生分解性樹脂難燃化基布繊維の樹脂固定がルーズになり、目ズレ、目曲がりが生じ易くなり、製品化した場合耳部にほつれが生じる。また、表面に被覆樹脂が少ないために、基布の凹凸が大きくなり、印刷性が悪くなり好ましくない。７０重量部以上では製品の風合が硬くなり、工事用シートの折り畳み、工事現場での展張作業性が悪くなる問題が発生するので好ましくない。
本発明において、防菌・防黴剤を添加する、生分解性樹脂は吸水、吸湿性があり、湿度が高い。梅雨時期等に製品に黴が生える恐れがある。これを防ぐため防菌・防黴剤を添加する。
【００１１】
防菌・防黴剤としては、有機チッソ系化合物、チッソ、イオウ系化合物、銀系無機抗菌剤が挙げられる。
有機チッソ系化合物としては、マルカサイド  ＲＴ−Ｄ（大阪化成株式会社製：多環式含窒素化合物２０％粉剤）、マルカサイド  ＲＴ−ＤＰ（大阪化成株式会社製：多環式含窒素化合物２０％水県濁剤）、マルカサイド  Ｍ１０１（大阪化成株式会社製：チアベンダソール１００％）、マルカサイド  Ｐ（大阪化成株式会社製：淡黄色乳化性液体）が挙げられる。マルカサイド  ＹＰ−ＤＰ（大阪化成株式会社製：環式含チッソ系化合物）が挙げられる。これ等の防菌・防黴剤の添加量は生分解性樹脂エマルジョン、固形分１００重量部に対して０．３〜３重量部である。好ましくは０．５〜２重量部である。より好ましくは０．８〜１．５重量部である。０．３重量部以下では防菌・防黴剤の効果が小さく、３重量部以上では製品の耐候性（黄変色）を悪くするので好ましくない。防菌・防黴剤を添加すると、製品の耐候性（黄変色）を悪くするが、多環式含窒素化合物は耐候性への影響が少ないので好ましい。
【００１２】
本発明において使用する耐候剤は、紫外線吸収剤、耐光安定剤、酸化防止剤から選ばれた少なくとも１種類以上を含むものである。生分解性樹脂エマルジョン１００重量部に対し、０．５〜２重量部添加する。
ａ．  紫外線吸収剤ベンゾトリアゾール系の例として、チヌピン３２７（チバガイギ株式会社登録商標）、バイオソープ５１０（共同薬品登録商標）、ベンゾフェノン系の例として、アデカスタップ  １４１３（旭電化株式会社登録商標）がある。
ｂ．  耐光安定剤ヒンダードアミン系の例として、アデカスタップ  ＬＡ７７（旭電化株式会社登録商標）、アデカスタップ  ＬＡ６８ＬＤ（旭電化株式会社登録商標）が、酸化防止剤の例として、イルガノックス１０１０（チバガイギ株式会社登録商標）が挙げられる。
添加量は０．５重量部以下では黄変色を防ぐ効果が小さい。２重量部以上添加しても黄変色を防ぐ効果の向上が見られない。
【００１３】
生分解性樹脂難燃化基布を難燃剤を添加した生分解性樹脂エマルジョンで含浸付着、表面をコートした後、加熱炉で乾燥する温度は７０〜１５０℃であって加熱炉の入口は低くし、出口は高くする。入口温度が１１０℃以上では樹脂に発泡が生じることがあり好ましくなく、７０℃〜１１０℃が好ましい。また出口温度が１５０℃以上ではシートが硬くなり好ましくない。加熱時間は数分でよい。
生分解性樹脂及び生分解性エマルジョンに生分解性可塑剤を添加すると製品の風合いが柔軟になり好ましい。例としてリケマールＬ００９、リケマールＬ０１９、リケマールＬ７１０（理研ビタミン株式会社登録商標）、プラセマ  Ｓ−１５４７（第一工業製薬株式会社登録商標）、ラクトサイザー  ＧＰ−２００１、ラクトサイザー  ＧＰ−４００１（荒川工業製薬株式会社登録商標）が挙げられる。
【００１４】
生分解性樹脂基布に使用する繊維の強度は２．６ｃＮ／ｄｔｅｘを超えることが好ましい。２．６ｃＮ／ｄｔｅｘ以下では建設用工事シートに要求される引張強度や引裂強度等の機械的物性が低くなりシートとしての機能を発揮できなくなる。好ましくは３．０ｃＮ／ｄｔｅｘ以上である。
本発明の建設工事用シートの基布の織組織は平・綾・朱子の三原組織及びそれらを変化したもの、混合したもの、他の特殊なものであっても差し支えないが、特に軽量で、目づれが起こりにくく、好ましいのは平組織、模紗組織、搦み織組織等である。編組織はラッセル編が好適である。不織布も基布として使用される。不織布としては、接着剤を用いたもの、融着させたもの、交絡させたもの等いずれも使用できる。
【００１５】
本発明でシート状基布としてマルチフィラメント繊維で製織した織物の密度は経糸１０本〜１３０本／１０ｃｍ、緯糸１０本〜１３０本／１０ｃｍのメッシュ状織編物を使用すると目開きしているので、風をよく通し高層ビル等の工事現場で使用する場合、風圧による支持物への負担を軽減することができ、さらに飛来落下防止効果に優れ、軽くて取扱性がよい利点がある。また、シート状基布としてマルチフィラメント繊維で製織した織物の密度は経糸３５〜６０本／インチ、緯糸２５〜６０本／インチで平織りしたシート状基布を使用すると目開きしていないので通気性がないが、風圧を受けるが防塵性、安全性がよく、印刷インキが均一で鮮明に印刷できる。またシートが薄くて強度が強い利点ある。シート状基布としてスパン糸で製織した織物の密度は経糸４３〜５５本／インチ、緯糸３５〜６０本／インチのスパン糸織物を使用すると、織物と樹脂層との密着強度が強く、はためき等に耐え、樹脂層剥離が置きにくく、厚さが厚い重厚な製品が製造しやすい利点がある。
本発明では生分解性物質、無機物を種類及び量を選び、顔料、染料、紫外線吸収剤、光安定剤、酸化防止剤、可塑剤、安定剤、希釈剤、増粘剤、発泡剤、分散剤、防黴剤 、防藻剤、水酸化アルミニウム、水酸化マグネシウム、酸化チタン等を使用することができる。
本発明の防菌・防黴剤を有する生分解性建設工事用シートは生分解性樹脂と生分解性化学物質で構成されているので、使用後に廃棄する場合に土壌や堆肥中に埋没すると、バクテリヤ、水分、温度の相乗作用で分解し、農作物、園芸等の肥料として有効に活用で
きるものである。
【００１６】
比較例１  前処理難燃剤液で処理しない例である。
比較例２  生分解性樹脂エマルジョン固形分に対する難燃剤の添加量が少ない例である。
比較例３  生分解性樹脂エマルジョン固形分に対する難燃剤の添加量が多い例である。
比較例４  生分解性樹脂難燃化基布に対して生分解性樹脂エマルジョン固形分の被覆量が少ない例である。
比較例５  生分解性樹脂難燃化基布に対して生分解性樹脂エマルジョン固形分の被覆量が多い例である。
比較例６  防菌・防黴剤を添加しない例である。
比較例７  耐候剤を添加しない例である。
【実施例】
【００１７】
次に、実施例をあげて具体的に説明する。
実施例１
（Ａ）プラネタリヤーミキサー（容量５０リットル）に縮合リン酸エステル系化合物  ホスコン  ＦＲ−ＳＥＫ（明成化学工業株式会社登録商標）７重量部、水９３重量部を添加し１５分間撹拌し、前処理難燃剤液を調合した。
（Ｂ）プラネタリヤーミキサー（容量５０リットル）にポリ乳酸樹脂エマルジョン  プラセマ  Ｌ１１０（第一工業製薬株式会社登録商標：固形分５０％）８０重量部、ポリブチレンサクシネート樹脂エマルジョン  ビオノーレ  ＥＭ３０１（昭和高分子株式会社登録商標：固形分５０％）１２０重量部、被覆ポリリン酸アンモニウム  ホスタフラム  ＡＰ４６２（クラリアントジャパン株式会社登録商標、平均粒径２０μｍ）８０重量部、防菌・防黴剤である有機チッソ系化合物  マルカサイド  ＲＴ−Ｄ（大阪化成株式会社登録商標）１．０重量部。耐候剤  アデカスタップ  ＬＡ−７７（旭電化株式会社登録商標）０．６重量部、チヌピン３２７（チバガイギ株式会社登録商標）０．４重量部、硬化剤  ＫＢＸ−０５０１（昭和高分子株式会社登録商標：固形分１００％）を別に水で溶解し、２０％溶液としたものを６重量部、水１００重量部を添加し３０分間撹拌し、生分解性樹脂エマルジョンを調合した。
生分解性樹脂製シート状織物はポリ乳酸繊維デニール１０００本を３本からみ織りした、織物密度の経糸３６本／１０ｃｍ、緯糸３６本／１０ｃｍである。該織物をガイドロールを通してピンチロールでピンチし、（Ａ）で調合した前処理難燃剤液を投入したディップ槽を通過含浸付着した後、マングロールで絞り、加熱炉温度８０℃・１００℃・１２０℃・１３０℃の温度勾配のある加熱炉を２分間で通過させ、加熱乾燥した後、原反をワインダーに巻き取った。生分解性樹脂難燃化織物の重量は２５５ｇ／ｍ２であった。該生分解性樹脂難燃化基布をガイドロールを通してピンチロールでピンチし、さらにガイドロールを通し（Ｂ）で調合した生分解性樹脂エマルジョンを投入したディップ槽中を通過浸漬付着させ、絞りロールで絞った後、エアーブローして被覆基布の目に詰まった難燃樹脂を除去後、８０℃・１００℃・１２０℃・１４０℃の温度勾配のある加熱炉を２分間で通過させ、加熱乾燥ゲル化処理して、生分解性樹脂難燃基布物からなる重量３２０ｇ／ｍ２のメッシュシート原反をワインダーで巻き取った。用いたシート状織編物、難燃剤、生分解性樹脂エマルジョン、防菌・防黴剤、耐候剤の組成は表１に示し、処理したメッシュシートの性能を測定した結果は表３に示す。
【００１８】
実施例２
実施例１において（Ａ）の前処理難燃剤液は実施例と同様のものを使用して、実施例１と同様の生分解性樹脂製シート状基布を実施例１と同様の含浸付着処理を行い、重量２５５ｇ／ｍ２の生分解性樹脂難燃化基布をワインダーに巻き取った。実施例１において（Ｂ）でポリ乳酸樹脂エマルジョン  プラセマ  Ｌ１１０（第一工業製薬株式会社登録商標：固形分５０％）１２０重量部、ポリブチレンサクシネート樹脂エマルジョン  ビオノーレ  ＥＭ３０１（昭和高分子株式会社登録商標：固形分５０％）８０重量部、防菌・防黴剤である有機チッソ系化合物  マルカサイド  ＲＴ−Ｄ（大阪化成株式会社登録商標）２．０重量部。水７０重量部を添加し実施例１と同様にして生分解性樹脂エマルジョン（Ｂ）を調合した。
該（Ｂ）生分解性樹脂エマルジョンを用い実施例１と同様にして該生分解性樹脂難燃
化織物を処理して生分解性樹脂難燃被覆物からなる重量３６０ｇ／ｍ２のメッシュシート原反をワインダーで巻き取った。用いたシート状織編物、難燃剤、生分解性樹脂エマルジョン、防菌・防黴剤、耐候剤の組成は表１に示し、処理したメッシュシートの性能を測定した結果は表３に示す。
【００１９】
実施例３
実施例１において（Ａ）の前処理難燃液は、縮合リン酸エステル系化合物  ホスコン  ＦＲ−ＳＥＫ（明成化学工業株式会社登録商標）１重量部、脂肪族環式ホスホン酸エステル  Ｋ−１９Ａ（明成化学工業株式会社登録商標）５重量部、水９４重量部を添加し、実施例１と同様にして生分解性樹脂難燃液を調合した。
実施例１において（Ｂ）で被覆ポリリン酸アンモニウム  ホスタフラム  ＡＰ４６２（クラリアントジャパン株式会社登録商標、平均粒径２０μｍ）を使用する代わりに、被覆ポリリン酸アンモニウム  ＴＥＲＲＡＪＵ  Ｃ６０（チッソ株式会社登録商標：平均粒径７．５μｍ）９０重量部、水１２０重量部添加し、実施例１と同様にして生分解性難燃剤液を調合した。
（Ａ）生分解性難燃剤液を用い実施例１と同様の生分解性樹脂製シート状織物を実施例１と同様の含浸付着処理を行って重量２５３ｇ／ｍ２の生分解性樹脂難燃化織物をワインダーで巻き取った。
（Ｂ）生分解性樹脂エマルジョンを用い実施例１と同様にして該生分解性樹脂難燃化織物を処理して生分解性樹脂難燃化織物からなる重量２８８ｇ／ｍ２のメッシュシート原反をワインダーで巻き取った。用いたシート状織編物、難燃剤、生分解性樹脂エマルジョン、防菌・防黴剤、耐候剤の組成は表１に示し、処理したメッシュシートの性能を測定した結果は表３に示す。
【００２０】
実施例４
実施例１において（Ａ）の前処理難燃液は、縮合リン酸エステル系化合物  ホスコン  ＦＲ−ＳＥＫ（明成化学工業株式会社登録商標）２重量部、脂肪族環式ホスホン酸エステル  Ｋ−１９Ａ（明成化学工業株式会社登録商標）５重量部、水９３重量部を添加し、実施例１と同様にして生分解性樹脂難燃液を調合した。
実施例１において（Ｂ）で被覆ポリリン酸アンモニウム  ホスタフラム  ＡＰ４６２（クラリアントジャパン株式会社登録商標、平均粒径２０μｍ）４０重量部を使用した。その他は、実施例１と同様にして生分解性樹脂エマルジョン（Ｂ）を調合した。
（Ａ）の生分解性難燃剤液を用い実施例１と同様の生分解性樹脂製ジーと状織物を実施例１と同様の含浸付着処理を行って重量２５５ｇ／ｍ２の生分解性樹脂難燃化織物をワインダーで巻き取った。
（Ｂ）の生分解性樹脂エマルジョンを用い実施例１と同様にして該生分解性樹脂難燃化織物を処理して生分解性樹脂難燃化織物からなる重量３４７ｇ／ｍ２のメッシュシート原反をワインダーで巻き取った。用いたシート状織編物、難燃剤、生分解性樹脂エマルジョン、防菌・防黴剤、耐候剤の組成は表１に示し、処理したメッシュシートの性能を測定した結果は表３に示す。
【００２１】
実施例５
実施例１において（Ａ）の前処理難燃液は、脂肪族環式ホスホン酸エステル  Ｋ−１９Ａ（明成化学工業株式会社登録商標）１５重量部、水８５重量部を添加し、実施例１と同様にして生分解性樹脂難燃液を調合した。
実施例１において（Ｂ）で被覆ポリリン酸アンモニウム  ホスタフラム  ＡＰ４６２（クラリアントジャパン株式会社登録商標、平均粒径２０μｍ）１５重量部、縮合リン酸エステル系化合物  ホスコン  ＦＲ−ＳＥＫ（明成化学工業株式会社登録商標）１５重量部使用した。その他は実施例１と同様にして生分解性樹脂エマルジョン（Ｂ）を調合した。
（Ａ）の生分解性難燃剤液を用い、実施例１と同様の生分解性樹脂製シート状織物を実施例１と同様の含浸付着処理を行って重量２８５ｇ／ｍ２の生分解性樹脂難燃化織物をワインダーで巻き取った。
（Ｂ）の生分解性樹脂エマルジョンを用い実施例１と同様にして該生分解性樹脂難燃化織物を処理して生分解性樹脂難燃化織物からなる重量３３５ｇ／ｍ２のメッシュシート原反をワインダーで巻き取った。用いたシート状織編物、難燃剤、生分解性樹脂エマルジョン、防菌・防黴剤、耐候剤の組成は表１に示し、処理したメッシュシートの性能を測定した結果は表３に示す。
【００２２】
実施例６
実施例１において（Ａ）の前処理難燃液は実施例１と同様のものを使用した。
実施例１において生分解性樹脂製シート状織物はポリ乳酸繊維５００デニール、平織密度の経糸１１２本／１０ｃｍ及び緯糸１１２本／１０ｃｍ、重量１３０ｇ／ｍ２を使用した。
該生分解性樹脂シート状織物を実施例１と同様にして、該（Ａ）難燃剤液を用いて含浸付着処理を行って重量１３５ｇ／ｍ２の生分解性樹脂難燃化織物をワインダーで巻き取った。
実施例１において（Ｂ）でポリブチレンサクシネート樹脂エマルジョン  ビオノーレ  ＥＭ３０１（昭和高分子株式会社登録商標：固形分５０％）は使用せず、ポリ乳酸樹脂エマルジョン  プラセマ  Ｌ１１０（第一工業製薬株式会社登録商標：固形分５０％）２００重量部使用し、その他は生分解性樹脂エマルジョン（Ｂ）を調合した。
生分解性樹脂エマルジョンを用い実施例１と同様にして該生分解性樹脂難燃化織物を処理して生分解性樹脂難燃化織物からなる重量１３５ｇ／ｍ２のメッシュシート原反をワインダーで巻き取った。用いたシート状織編物、難燃剤、生分解性樹脂エマルジョン、防菌・防黴剤、耐候剤の組成は表２に示し、処理したメッシュシートの性能を測定した結果は表４に示す。
【００２３】
実施例７
実施例１において（Ａ）の前処理難燃液は、縮合リン酸エステル系化合物  ホスコン  ＦＲ−ＳＥＫ（明成化学工業株式会社登録商標）は使用せず、脂肪族環式ホスホン酸エステル  Ｋ−１９Ａ（明成化学工業株式会社登録商標）１０重量部、水９０重量部を添加し、実施例１と同様にして生分解性樹脂難燃液を調合した。
実施例１において生分解性樹脂製シート状織編物はポリ乳酸繊維５００デニール、平織密度の経糸１１２本／１０ｃｍ及び緯糸１１２本／１０ｃｍ、重量１３０ｇ／ｍ２を使用した。  該生分解性樹脂シート状織物を実施例１と同様にして、該（Ａ）難燃剤液を用いて含浸付着処理を行って重量１４０ｇ／ｍ２の生分解性樹脂難燃化織物をワインダーで巻き取った。
実施例１において（Ｂ）の生分解性樹脂エマルジョンは実施例１と同様のものを用い、実施例１と同様にして該生分解性樹脂は顔織物を処理して生分解性樹脂難燃被覆物からなる重量１８０ｇ／ｍ２のメッシュシート原反をワインダーで巻き取った。用いたシート状織編物、難燃剤、生分解性樹脂エマルジョン、防菌・防黴剤、耐候剤の組成は表２に示し、処理したメッシュシートの性能を測定した結果は表４に示す。
【００２４】
実施例８
実施例１において（Ａ）の前処理難燃剤液は実施例と同様のものを使用した。
実施例１において生分解性樹脂織物はポリ乳酸繊維、経糸５００デニール／２４フィラメント、緯糸５００デニール／２４フィラメント、織物の密度、経糸が５４本／インチ、緯糸５４本／インチ、重量２５８ｇ／ｍ２を使用した。実施例１において使用した（Ａ）を使用し、生分解性樹脂織物を実施例１と同様に含浸付着処理を行って重量２７３ｇ／ｍ２の生分解性樹脂難燃化織物をワインダーに巻き取った。
実施例１において（Ｂ）で被覆ポリリン酸アンモニウム  ホスタフラム  ＡＰ４６２（クラリアントジャパン株式会社登録商標、平均粒径２０μｍ）を使用する代わりに、被覆ポリリン酸アンモニウム  ＴＥＲＲＡＪＵ  Ｃ６０（チッソ株式会社登録商標：平均粒径７．５μｍ）２０重量部、縮合リン酸エステル系化合物  ホスコン  ＦＲ−ＳＥＫ（明成化学工業株式会社登録商標）２０重量部、水６０重量部を添加した。その他は実施例１と同様にして生分解性樹脂エマルジョン（Ｂ）を調合した。
該（Ｂ）の生分解性樹脂エマルジョンを用い実施例１と同様にして該生分解性樹脂難燃
化織物を処理して生分解性樹脂難燃化織物からなる重量３９５ｇ／ｍ２のメッシュシート原反をワインダーで巻き取った。用いたシート状織編物、難燃剤、生分解性樹脂エマルジョン、防菌・防黴剤、耐候剤の組成は表２に示し、処理したメッシュシートの性能を測定した結果は表４に示す。
【００２５】
実施例９
実施例１において（Ａ）の前処理難燃液は、縮合リン酸エステル系化合物  ホスコン  ＦＲ−ＳＥＫ（明成化学工業株式会社登録商標）３重量部、脂肪族環式ホスホン酸エステル  Ｋ−１９Ａ（明成化学工業株式会社登録商標）４重量部、水９３重量部を添加し、実施例１と同様にして生分解性樹脂難燃液を調合した。
実施例１において生分解性樹脂織編物はポリ乳酸繊維、経糸５００デニール／２４フィラメント、緯糸５００デニール／２４フィラメント、織物の密度、経糸が５４本／インチ、緯糸５４本／インチ、重量２５８ｇ／ｍ２を使用した。該（Ａ）を使用し、該生分解性樹脂織物を実施例１と同様に含浸付着処理を行って重量２６８ｇ／ｍ２の生分解性樹脂難燃化織物をワインダーに巻き取った。
実施例１において（Ｂ）でポリブチレンサクシネート樹脂エマルジョン  ビオノーレ  ＥＭ３０１（昭和高分子株式会社登録商標：固形分５０％）２００重量部使用し、ポリ乳酸樹脂エマルジョン  プラセマ  Ｌ１１０は使用しなかった。水５０重量部添加した。その他は実施例１と同様に該生分解性樹脂エマルジョンを用い実施例１と同様にして該生分解性樹脂難燃化織物を処理して生分解性樹脂難燃化織物からなる重量４３２ｇ／ｍ２のシート原反をワインダーで巻き取った。用いたシート状織編物、難燃剤、生分解性樹脂エマルジョン、防菌・防黴剤、耐候剤の組成は表２に示し、処理したメッシュシートの性能を測定した結果は表４に示す。
【００２６】
比較例１
実施例１において（Ａ）を用いた含浸処理は行わなかった。実施例１において（Ｂ）は実施例１と同様の生分解性樹脂エマルジョンを使用し、実施例１と同様の生分解性樹脂製シート状織物を実施例１と同様の含浸付着処理して生分解性樹脂難燃被覆物からなる重量３１５ｇ／ｍ２のメッシュシート原反をワインダーで巻き取った。用いたシート状織編物、難燃剤、生分解性樹脂エマルジョン、防菌・防黴剤、耐候剤の組成は表５に示し、処理したメッシュシートの性能を測定した結果は表７に示す。
【００２７】
比較例２
実施例１において（Ａ）は実施例１と同様のものを使用した。該（Ａ）を使用して実施例１と同様の生分解性樹脂製シート状織物を実施例１と同様の含浸付着処理を行い重量２５５ｇ／ｍ２の生分解性樹脂難燃化織物をワインダーで巻き取った。実施例１において（Ｂ）で被覆ポリリン酸アンモニウム  ホスタフラム  ＡＰ４６２（クラリアントジャパン株式会社登録商標）１０重量部、水７０重量部添加し、その他は実施例１と同様のものを添加し、実施例１と同様にして生分解性難燃液（Ｂ）を調合した。
該生分解性樹脂エマルジョンを用い、実施例１と同様にして該生分解性樹脂は顔織物を処理して生分解性樹脂難燃被覆物からなる重量３２５ｇ／ｍ２のメッシュシート原反をワインダーで巻き取った。用いたシート状織編物、難燃剤、生分解性樹脂エマルジョン、防菌・防黴剤、耐候剤のの組成は表５に示し、処理したメッシュシートの性能を測定した結果は表７に示す。
【００２８】
比較例３
実施例１において（Ａ）は実施例１と同様のものを使用した。該（Ａ）を使用して実施例１と同様の生分解性樹脂製シート状織物を実施例１と同様の含浸付着処理を行い重量２５５ｇ／ｍ２の生分解性樹脂難燃化織物をワインダーで巻き取った。実施例１において（Ｂ）で被覆ポリリン酸アンモニウム  ホスタフラム  ＡＰ４６２（クラリアントジャパン株式会社登録商標）１３０重量部添加し、その他は実施例１と同様のものを添加し、実施例１と同様にして生分解性難燃液（Ｂ）を調合した。
該生分解性樹脂エマルジョンを用い、実施例１と同様にして該生分解性樹脂は顔織物を処理して生分解性樹脂難燃被覆物からなる重量３６０ｇ／ｍ２のメッシュシート原反をワインダーで巻き取った。用いたシート状織編物、難燃剤、生分解性樹脂エマルジョン、防菌・防黴剤、耐候剤のの組成は表５に示し、処理したメッシュシートの性能を測定した結果は表７に示す。
【００２９】
比較例４
実施例１において（Ａ）は実施例１と同様のものを使用した。該（Ａ）を使用して実施例１と同様の生分解性樹脂製シート状織物を実施例１と同様の含浸付着処理を行い重量２５５ｇ／ｍ２の生分解性樹脂難燃化織物をワインダーで巻き取った。実施例１において（Ｂ）は実施例１において水３００重量部添加した。その他は実施例１と同様にして生分解性難燃液（Ｂ）を調合した。
該（Ｂ）生分解性樹脂エマルジョンを用い、実施例１と同様にして該生分解性樹脂は顔織物を処理して生分解性樹脂難燃被覆物からなる重量２７０ｇ／ｍ２のメッシュシート原反をワインダーで巻き取った。用いたシート状織編物、難燃剤、生分解性樹脂エマルジョン、防菌・防黴剤、耐候剤のの組成は表６に示し、処理したメッシュシートの性能を測定した結果は表８に示す。
【００３０】
比較例５
実施例１において（Ａ）は実施例１と同様のものを使用した。該（Ａ）を使用して実施例１と同様の生分解性樹脂製シート状織物を実施例１と同様の含浸付着処理を行い重量２５５ｇ／ｍ２の生分解性樹脂難燃化織物をワインダーで巻き取った。実施例１において（Ｂ）は実施例１において水２０重量部添加した。その他は実施例１と同様にして生分解性難燃液（Ｂ）を調合した。
該（Ｂ）生分解性樹脂エマルジョンを用い、実施例１と同様にして該生分解性樹脂は顔織物を処理して生分解性樹脂難燃被覆物からなる重量４９５ｇ／ｍ２のメッシュシート原反をワインダーで巻き取った。用いたシート状織編物、難燃剤、生分解性樹脂エマルジョン、防菌・防黴剤、耐候剤のの組成は表６に示し、処理したメッシュシートの性能を測定した結果は表８に示す。
【００３１】
比較例６
実施例１において（Ａ）は実施例１と同様のものを使用した。該（Ａ）を使用して実施例１と同様の生分解性樹脂製シート状織物を実施例１と同様の含浸付着処理を行い重量２５５ｇ／ｍ２の生分解性樹脂難燃化織物をワインダーで巻き取った。実施例１において（Ｂ）は実施例１において、防菌・防黴剤  マルカサイド  ＲＴ−Ｄ（大阪化成株式会社登録商標）は添加しなかった。その他は実施例１と同様のものを添加し、実施例１と同様にして生分解性難燃液（Ｂ）を調合した。
該生分解性樹脂エマルジョンを用い、実施例１と同様にして該生分解性樹脂は顔織物を処理して生分解性樹脂難燃被覆物からなる重量３１５ｇ／ｍ２のメッシュシート原反をワインダーで巻き取った。用いたシート状織編物、難燃剤、生分解性樹脂エマルジョン、防菌・防黴剤、耐候剤のの組成は表６に示し、処理したメッシュシートの性能を測定した結果は表８に示す。
【００３２】
比較例７
実施例１において（Ａ）は実施例１と同様のものを使用した。該（Ａ）を使用して実施例１と同様の生分解性樹脂製シート状織物を実施例１と同様の含浸付着処理を行い重量２５５ｇ／ｍ２の生分解性樹脂難燃化織物をワインダーで巻き取った。実施例１において（Ｂ）は実施例１において耐候剤  アデカスタップ  ＬＡ−７７（旭電化株式会社登録商標）とチヌピン３２７（チバガイギ株式会社登録商標）は添加しなかった。その他は実施例１と同様にして生分解性難燃液（Ｂ）を調合した。
該（Ｂ）生分解性樹脂エマルジョンを用い、実施例１と同様にして該生分解性樹脂は顔織物を処理して生分解性樹脂難燃被覆物からなる重量３１８ｇ／ｍ２のメッシュシート原反をワインダーで巻き取った。用いたシート状織編物、難燃剤、生分解性樹脂エマルジョン、防菌・防黴剤、耐候剤のの組成は表６に示し、処理したメッシュシートの性能を測定した結果は表８に示す。
【００３３】
【表１】
2005179799.tif 000002
【００３４】
【表２】
2005179799.tif 000003
【００３５】
【表３】
2005179799.tif 000004
【００３６】
【表４】
2005179799.tif 000005
【００３７】
【表５】
2005179799.tif 000006
【００３８】
【表６】
2005179799.tif 000007
【００３９】
【表７】
2005179799.tif 000008
【００４０】
【表８】
2005179799.tif 000009
【００４１】
諸性能の測定方法
１．燃焼試験
「ＪＩＳ  Ｌ  １０９１」に準じて測定
Ａ−１法（４５度ミクロバーナー法）
Ａ−２法（４５度メッケルバーナー法）
区分    ３    合格
区分    ２，１    不合格
Ｄ法（接炎法）
区分    ２    合格
区分    １    不合格
２．分解性
試料をコンポスターに投入し、８０℃にて１４日間放置し、試験後の各試料
の残存状  態を評価した。
分解性：試験後の残渣が
ない：○
ある：×
３．重    量：「ＪＩＳ  Ｌ  １０９６」に準じて測定
４．引張試験：「ＪＩＳ  Ｌ  １０９６」に準じて測定
５．剛軟性：「ＪＩＳ  Ｌ  １０９６」に準じて測定（４５度カンチレバー法）
試験片：幅１．５ｃｍ、長さ２０ｃｍ
柔軟性は、剛軟性の評価による。
非常に柔軟である    ◎  （１０ｃｍ以下）
柔軟である          ○  （１０〜１５ｃｍ）
硬い                △  （１５〜２０ｃｍ）
非常に硬い          ×  （２０ｃｍ以上）
６．耳部の解れ
解れの発生がない    ○
解れの発生がある    ×
７．スコット摩耗法（Ｂ法）：「ＪＩＳ  Ｌ  １０９６」に準じて測定
１（ｋｇｆ）  ×１０００（回）
剥離なし            ◎
剥離がわずかあり    ○
剥離がある          △
剥離が大きい        ×
８．黴試験
１）  供試菌
クロコウジカビ、アオカビ、ケタマカビ、ミロテシウム
２）  試験方法及び評価方法
上記供試菌株の混合菌体をＪＩＳ培地に塗布し、上記試料３０ｍｍ×３０ｍｍを貼付して、ＪＩＳ培地で温度２８℃、１４日間培養し、ハロー像、ＪＩＳ  Ｚ  ２９１１  ：２０００の評価法により判定した。
９．耐候性
ＪＩＳ  Ｌ  ０８４２
「カーボンアーク灯光に対する染色堅ろう度試験方法」に準ずる。
測定時間：５００時間
色に変化なし      ：  ◎
色の変化少しあり  ：  ○
色の変化相当あり  ：  ×
【産業上の利用可能性】
【００４２】
本発明の建設工事用シートは、建設工事現場に展張して環境を保全したり、危険を防止したり、火災を防止するために使用されるが、難燃性で防菌・防黴剤があるので工事現場を汚したり、変色して環境に悪影響を与えることがない。そして使用後は、土中に埋めれば生分解して、土となるので環境汚染を生じないので従来の工事用シートより公害がなく利用できる。
【手続補正書】
【提出日】平成16年1月28日(2004.1.28)
【手続補正１】
【補正対象書類名】特許請求の範囲
【補正対象項目名】請求項５
【補正方法】変更
【補正の内容】
【請求項５】
生分解性樹脂エマルジョンは、ポリ乳酸樹脂である、請求項１ないし４項のいずれか１項に記載された防菌・防黴剤を有する生分解性建設工事用シート。
【手続補正２】
【補正対象書類名】特許請求の範囲
【補正対象項目名】請求項１４
【補正方法】変更
【補正の内容】
【請求項１４】
生分解性樹脂基布１００重量部に対して脂肪族環式ホスホン酸エステル、縮合リン酸エステル系化合物から選ばれた少なくとも１種類を含む水溶液又は及び乳化液で処理し、該液の固形分１〜２０重量部を含浸付着して、加熱処理した生分解性樹脂難燃化基布１００重量部に対して、被覆ポリリン酸アンモニウム、縮合リン酸エステル系化合物から選ばれた少なくとも１種類２０〜１００重量部、防菌・防黴剤０．３〜３重量部、耐候剤０．５〜２重量部を添加した生分解性樹脂エマルジョンの固形分１０〜７０重量部となるように浸漬付着して表面を被覆し、ついで加熱乾燥することを特徴とする防菌・防黴剤を有する生分解性建設工事用シート。
【手続補正３】
【補正対象書類名】明細書
【補正対象項目名】０００４
【補正方法】変更
【補正の内容】
【０００４】
本発明は、
「１．  生分解性樹脂基布１００重量部に対して、脂肪族環式ホスホン酸エステル、縮合リン酸エステル系化合物から選ばれた少なくとも１種類を含む水溶液又は及び乳化液で処理し、該液の固形分１〜２０重量部を含浸付着して、加熱処理した生分解性樹脂難燃化基布１００重量部に対して、被覆ポリリン酸アンモニウム、縮合リン酸エステル系化合物から選ばれた少なくとも１種類２０〜１００重量部、防菌・防黴剤０．５〜３重量部、耐候剤０．５〜２重量部を添加した生分解性樹脂エマルジョンの固形分１０〜７０重量部となるように浸漬付着して表面を被覆し、ついで加熱乾燥することを特徴とする防菌・防黴剤を有する生分解性建設工事用シート。
２．  生分解性樹脂基布の樹脂はポリ乳酸樹脂である、１項に記載された防菌・防黴剤を有する生分解性建設工事用シート。
３．  生分解性樹脂基布の樹脂は変性ポリエチレンテレタフレート系樹脂である、１項に記載された防菌・防黴剤を有する生分解性建設工事用シート。
４．  生分解性樹脂基布の繊維の強度は２．６ｃＮ／ｄｔｅｘ以上である、１項ないし３項のいずれか１項に記載された防菌・防黴剤を有する生分解性建設工事用シート。
５．  生分解性樹脂エマルジョンは、ポリ乳酸樹脂である、１項ないし４項のいずれか１項に記載された防菌・防黴剤を有する生分解性建設工事用シート。
６．  生分解性樹脂エマルジョンはポリブチレンサクシネート樹脂、ポリブチレンサクシネートアジペート樹脂である、１項ないし４項のいずれか１項に記載された防菌・防黴剤を有する生分解性建設工事用シート。
７．  縮合リン酸エステル系化合物はレゾルシノールジフェニルホスフェートが主化合物である、請求項１ないし６項のいずれか１項に記載された防菌・防黴剤を有する生分解性建設工事用シート。
８．  被覆ポリリン酸アンモニウムは表面コートされた平均粒径３０μｍ以下の被覆ポリ
リン酸アンモニウムである、１項ないし７項のいずれか１項に記載された防菌・防黴剤を有する生分解性建設工事用シート。
９．  防菌・防黴剤は、多環式含窒素化合物である、１項ないし８項のいずれか１項に記載された防菌・防黴剤を有する生分解性建設工事用シート。
１０．  耐候剤は、紫外線吸収剤、耐光安定剤、酸化防止剤から選ばれた少なくとも１種類を含む、１項ないし９項のいずれか１項に記載された防菌・防黴剤を有する生分解性建設工事用シート。
１１．  シートは「ＪＩＳ  Ｌ  １０９１」のＡ−１法区分３、Ａ−２法区分３、Ｄ法区分２の難燃性を有する、１項ないし１０項のいずれか１項に記載された防菌・防黴剤を有する生分解性建設工事用シート。
１２．  シートがメッシュシートである、１項ないし１１項のいずれか１項に記載された防菌・防黴剤を有する生分解性建設工事用シート。
１３．  生分解性基布は生分解性織物、生分解性編物、生分解性不織布である、１項ないし１２項のいずれか１項に記載された防菌・防黴剤を有する生分解性建設工事用シート。１４．  生分解性樹脂基布１００重量部に対して脂肪族環式ホスホン酸エステル、縮合リン酸エステル系化合物から選ばれた少なくとも１種類を含む水溶液又は及び乳化液で処理し、該液の固形分１〜２０重量部を含浸付着して、加熱処理した生分解性樹脂難燃化基布１００重量部に対して、被覆ポリリン酸アンモニウム、縮合リン酸エステル系化合物から選ばれた少なくとも１種類２０〜１００重量部、防菌・防黴剤０．３〜３重量部、耐候剤０．５〜２重量部を添加した生分解性樹脂エマルジョンの固形分１０〜７０重量部となるように浸漬付着して表面を被覆し、ついで加熱乾燥することを特徴とする防菌・防黴剤を有する生分解性建設工事用シート。」
に関する。
【手続補正４】
【補正対象書類名】明細書
【補正対象項目名】０００８
【補正方法】変更
【補正の内容】
【０００８】
本発明で用いる難燃剤は脂肪族環式ホスホン酸エステルである。脂肪族環式ホスホン酸エステルの例として、Ｋ−１９Ａ（明成化学工業株式会社登録商標）が挙げられる。
本発明で用いる縮合リン酸エステル系化合物はレゾルシノールジフェニルホスフェートが主成分で４０〜６０重量％、リン酸トリフェニル１〜５重量％、ブチルセロソルブ５〜１０重量％を含有する。その他に乳化剤を含有する。
例として、ホスコン  ＦＲ−ＳＥＫ（明成化学工業株式会社登録商標）が挙げられる。これ等の化学物質は、１種類のみでなく複数種類添加してもよい。脂肪族環式ホスホン酸エステル  Ｋ−１９Ａの溶媒は水である。Ｋ−１９Ａは水溶液又は該水溶液にアルギン酸ソーダ、カルボキシメチルセルロース等の水溶性糊剤を添加した水溶液として使用してもよい。
レゾルシノールジフェニルホスフェートが主成分である、ホスコン  ＦＲ−ＳＥＫは水中に乳化分散させた乳化組成物であるので、溶媒は水である。したがって、ＦＲ−ＳＥＫは水乳化分散液として使用する。Ｋ−１９ＡとＦＲ−ＳＥＫを混合して使用する場合は水を溶媒として使用する。
生分解性樹脂基布１００重量部に対して脂肪族環式ホスホン酸エステル、縮合リン酸エステル系化合物少なくとも１種類を水溶液又は乳化液として配合した難燃剤固形分の含浸する重量は１〜２０重量部存在することが必要である。好ましくは１〜１５重量部、より好ましくは３〜１０重量部である。１重量部以下では難燃効果が小さく、２０重量部以上では難燃性促進の効果が小さくなり、分散液樹脂エマルジョン固形分との密着性が低下し、耐摩耗性が悪くなる欠点を生じるので好ましくない。
【手続補正５】
【補正対象書類名】明細書
【補正対象項目名】００１０
【補正方法】変更
【補正の内容】
【００１０】
本発明において生分解性樹脂難燃化基布１００重量部に対して難燃剤として被覆ポリリン酸アンモニウム、縮合リン酸エステル系化合物から選ばれた少なくとも１種類２０〜１
００重量部、防菌・防黴剤０．５〜３重量部、耐候剤０．５〜２重量部を添加した生分解性樹脂エマルジョンの固形分１０〜７０重量部存在する必要がある。添加する難燃剤の量が２０重量部以下で、難燃性が悪くなり好ましくない。１００重量部以上加えても難燃効果が向上しなくなり、生分解性樹脂難燃化基布と生分解性樹脂との密着性が悪くなり、そのため耐磨耗性が悪くなり樹脂剥離などの問題が生ずるので好ましくない。
被覆ポリリン酸アンモニウムと縮合リン酸アンモニウムと併用すると防炎性は、それらを単独使用した場合の効果を足した相加効果よりはるかに大きい相乗効果が奏されるので好ましい。
生分解性樹脂難燃化基布１００重量部に対して、該生分解性樹脂エマルジョン固形分１０〜７０重量部存在する必要がある。１０重量部以下では生分解性樹脂難燃化基布繊維の樹脂固定がルーズになり、目ズレ、目曲がりが生じ易くなり、製品化した場合耳部にほつれが生じる。また、表面に被覆樹脂が少ないために、基布の凹凸が大きくなり、印刷性が悪くなり好ましくない。７０重量部以上では製品の風合が硬くなり、工事用シートの折り畳み、工事現場での展張作業性が悪くなる問題が発生するので好ましくない。
本発明において、防菌・防黴剤を添加する、生分解性樹脂は吸水、吸湿性があり、湿度が高い。梅雨時期等に製品に黴が生える恐れがある。これを防ぐため防菌・防黴剤を添加する。
【手続補正６】
【補正対象書類名】明細書
【補正対象項目名】００１１
【補正方法】変更
【補正の内容】
【００１１】
防菌・防黴剤としては、有機チッソ系化合物、チッソ、イオウ系化合物、銀系無機抗菌剤が挙げられる。
有機チッソ系化合物としては、マルカサイド  ＲＴ−Ｄ（大阪化成株式会社製：多環式含窒素化合物２０％粉剤）、マルカサイド  ＲＴ−ＤＰ（大阪化成株式会社製：多環式含窒素化合物２０％水懸濁剤）、マルカサイド  Ｍ１０１（大阪化成株式会社製：チアベンダソール１００％）、マルカサイド  Ｐ（大阪化成株式会社製：淡黄色乳化性液体）が挙げられる。マルカサイド  ＹＰ−ＤＰ（大阪化成株式会社製：環式含チッソ系化合物）が挙げられる。これ等の防菌・防黴剤の添加量は生分解性樹脂エマルジョン、固形分１００重量部に対して０．３〜３重量部である。好ましくは０．５〜２重量部である。より好ましくは０．８〜１．５重量部である。０．３重量部以下では防菌・防黴剤の効果が小さく、３重量部以上では製品の耐候性（黄変色）を悪くするので好ましくない。防菌・防黴剤を添加すると、製品の耐候性（黄変色）を悪くするが、多環式含窒素化合物は耐候性への影響が少ないので好ましい。
【手続補正７】
【補正対象書類名】明細書
【補正対象項目名】００１３
【補正方法】変更
【補正の内容】
【００１３】
生分解性樹脂難燃化基布を難燃剤を添加した生分解性樹脂エマルジョンで含浸付着、表面をコートした後、加熱炉で乾燥する温度は７０〜１５０℃であって加熱炉の入口は低くし、出口は高くする。入口温度が１１０℃以上では樹脂に発泡が生じることがあり好ましくなく、７０℃〜１１０℃が好ましい。また出口温度が１５０℃以上ではシートが硬くなり好ましくない。加熱時間は数分でよい。
生分解性樹脂及び生分解性エマルジョンに生分解性可塑剤を添加すると製品の風合いが柔軟になり好ましい。例としてリケマールＬ００９、リケマールＬ０１９、リケマールＬ７１０（理研ビタミン株式会社登録商標）、プラセマ  Ｓ−１５４７（第一工業製薬株式会社登録商標）、ラクトサイザー  ＧＰ−２００１、ラクトサイザー  ＧＰ−４００１（荒川化学工業株式会社登録商標）が挙げられる。
【手続補正８】
【補正対象書類名】明細書
【補正対象項目名】００１５
【補正方法】変更
【補正の内容】
【００１５】
本発明でシート状基布としてマルチフィラメント繊維で製織した織物の密度は経糸１０本〜１３０本／１０ｃｍ、緯糸１０本〜１３０本／１０ｃｍのメッシュ状織編物を使用すると目開きしているので、風をよく通し高層ビル等の工事現場で使用する場合、風圧による支持物への負担を軽減することができ、さらに飛来落下防止効果に優れ、軽くて取扱性がよい利点がある。また、シート状基布としてマルチフィラメント繊維で製織した織物の密度は経糸３５〜６０本／インチ、緯糸２５〜６０本／インチで平織りしたシート状基布を使用すると目開きしていないので通気性がないが、風圧を受けるが防塵性、安全性がよく、印刷インキが均一で鮮明に印刷できる。またシートが薄くて強度が強い利点ある。シート状基布としてスパン糸で製織した織物の密度は経糸４３〜５５本／インチ、緯糸３５〜６０本／インチのスパン糸織物を使用すると、織物と樹脂層との密着強度が強く、はためき等に耐え、樹脂層剥離が起きにくく、厚さが厚い重厚な製品が製造しやすい利点がある。
本発明では生分解性物質、無機物を種類及び量を選び、顔料、染料、紫外線吸収剤、光安定剤、酸化防止剤、可塑剤、安定剤、希釈剤、増粘剤、発泡剤、分散剤、防黴剤 、防
藻剤、水酸化アルミニウム、水酸化マグネシウム、酸化チタン等を使用することができる。
本発明の防菌・防黴剤を有する生分解性建設工事用シートは生分解性樹脂と生分解性化学物質で構成されているので、使用後に廃棄する場合に土壌や堆肥中に埋没すると、バクテリヤ、水分、温度の相乗作用で分解し、農作物、園芸等の肥料として有効に活用で
きるものである。
【手続補正９】
【補正対象書類名】明細書
【補正対象項目名】００２２
【補正方法】変更
【補正の内容】
【００２２】
実施例６
実施例１において（Ａ）の前処理難燃液は実施例１と同様のものを使用した。
実施例１において生分解性樹脂製シート状織物はポリ乳酸繊維５００デニール、平織密度の経糸１１２本／１０ｃｍ及び緯糸１１２本／１０ｃｍ、重量１３０ｇ／ｍ２を使用した。
該生分解性樹脂シート状織物を実施例１と同様にして、該（Ａ）難燃剤液を用いて含浸付着処理を行って重量１３５ｇ／ｍ２の生分解性樹脂難燃化織物をワインダーで巻き取った。
実施例１において（Ｂ）でポリブチレンサクシネート樹脂エマルジョン  ビオノーレ  ＥＭ３０１（昭和高分子株式会社登録商標：固形分５０％）は使用せず、ポリ乳酸樹脂エマルジョン  プラセマ  Ｌ１１０（第一工業製薬株式会社登録商標：固形分５０％）２００重量部使用し、その他は実施例１と同様にして生分解性樹脂エマルジョン（Ｂ）を調合した。
生分解性樹脂エマルジョンを用い実施例１と同様にして該生分解性樹脂難燃化織物を処理して生分解性樹脂難燃化織物からなる重量１７０ｇ／ｍ２のメッシュシート原反をワインダーで巻き取った。用いたシート状織編物、難燃剤、生分解性樹脂エマルジョン、防菌・防黴剤、耐候剤の組成は表２に示し、処理したメッシュシートの性能を測定した結果は表４に示す。
【手続補正１０】
【補正対象書類名】明細書
【補正対象項目名】００３５
【補正方法】変更
【補正の内容】
【００３５】
【表３】
2005179799.tif 000010